水ガラス及び中和剤たる酸を混合して得た酸性シリカゾルに、ポリ塩化アルミニウムを添加して得た注入材を地盤に注入する薬液注入工法であって、前記水ガラスのモル比[SiO2]/[Na2O]に基づいて前記注入材のゲルタイムを調節する、ことを特徴とする薬液注入工法。前記ポリ塩化アルミニウムの添加は、水ガラス及び酸の混合後、5分以内に行う、請求項1記載の薬液注入工法。水ガラス及び中和剤たる酸を混合した後、ポリ塩化アルミニウムを添加して得た注入材であって、前記水ガラスのモル比[SiO2]/[Na2O]が4.5以上である、ことを特徴とする注入材。発明が解決しようとする主たる課題は、ポリ塩化アルミニウムの添加量や練置き時間に基づくことなく注入材のゲルタイムを調節することができる薬液注入工法及び注入材を提供することにある。この課題を解決した本発明は、次の通りである。[請求項1記載の発明]水ガラス及び中和剤たる酸を混合して得た酸性シリカゾルに、ポリ塩化アルミニウムを添加して得た注入材を地盤に注入する薬液注入工法であって、前記水ガラスのモル比[SiO2]/[Na2O]に基づいて前記注入材のゲルタイムを調節する、ことを特徴とする薬液注入工法。[請求項2記載の発明]前記ポリ塩化アルミニウムの添加は、水ガラス及び酸の混合後、5分以内に行う、請求項1記載の薬液注入工法。[請求項3記載の発明]水ガラス及び中和剤たる酸を混合した後、ポリ塩化アルミニウムを添加して得た注入材であって、前記水ガラスのモル比[SiO2]/[Na2O]が4.5以上である、ことを特徴とする注入材。主な作用効果後述するように水ガラスのモル比[SiO2]/[Na2O]に基づいて注入材のゲルタイムを調節することができる。したがって、本発明によれば、ポリ塩化アルミニウムの濃度や練置き時間に基づくことなくゲルタイムを調節することができ、例えば、練置き時間を5分以下にする等して注入材の製造効率を向上させることができる。また、モル比が4.5以上であれば、モル比4で練置き時間30分とするよりもゲルタイムを短くすることができる。本発明によると、ポリ塩化アルミニウムの添加量や練置き時間に基づくことなくゲルタイムを調節することができる薬液注入工法及び注入材となる。次に、本発明の実施の形態を説明する。本形態の薬液注入工法は、水ガラス及び中和剤たる酸を混合して得た酸性シリカゾルに、ポリ塩化アルミニウムを添加して得た注入材を地盤に注入するものである。水ガラスとしては、例えば、予備試験等を行って水ガラスのモル比[SiO2]/[Na2O]とゲルタイムとの関係式を導き出しておき、この関係式に基づいて所望とするゲルタイムに対応するモル比の水ガラスを選択して使用する。選択可能な水ガラスとしては、例えば、JIS1408に規定の珪酸ソーダXNa2OYSiO2相当品、すなわち、JIS1号、2号、3号水ガラスや、珪素を溶解してモル比4以上の高モル比とした水ガラス、脱アルカリして高モル比とした水ガラス等を例示することができる。また、ナトリウム以外のアルカリ金属、例えば、カリウムやリチウム等を成分とする水ガラスも選択使用することができる。なお、JIS3号水ガラスは、SiO228~30質量、Na2O9~10質量及び水残部からなる水ガラスであり、モル比が2.8~3.33である。本形態において、注入材のゲルタイムを短くする場合は、モル比4.5以上の水ガラスを使用するのが好ましい。モル比4.5以上の水ガラスを使用すれば、モル比4の水ガラスを使用し、後述する練置き時間を30分とする場合よりも注入材のゲルタイムを短くすることができる。水ガラスは、中和剤たる酸と混合するに先立って水で希釈するのが好ましい。水ガラスを水で希釈しておくと、酸を添加した際における水ガラスのゲル化を防止することができる。水での希釈は、シリカ濃度が15質量/容量以下となるように行うのが好ましく、5~13質量/容量となるように行うのがより好ましい。水で希釈して得た水ガラス水溶液は、中和剤たる酸と混合する。この混合は、得られる混合液酸性シリカゾルのpHが、1~4となるように行うのが好ましく、1~3となるように行うのがより好ましい。pHが1未満となるように混合すると、多量の余剰酸により地盤を酸性汚染する懸念がある。他方、pHが3を超える混合では、酸性シリカゾルが不安定で作液時にゲル化する可能性が増大する。水珪酸H2SiO2OH2の酸解離定数は、pKa1=9.86、pKa2=13.1なので、水ガラスと混合する酸としては、その酸解離定数が、9.86以下の酸を使用するのが好ましい。酸解離定数が9.86以下の酸としては、例えば、硫酸、塩酸、硝酸、リン酸、ギ酸、クエン酸等を例示することができる。ただし、コストの観点からは硫酸を混合するのが好ましく、安定性の観点からは塩酸を混合するのが好ましい。水ガラス及び酸は、ポリ塩化アルミニウムを添加するに先立って、撹拌放置等をする練置きを行い、この練置きの時間に基づいてゲルタイムを調節することもできる。ただし、本形態においては、練置きを行わなくてもゲルタイムを調節することができる。したがって、製造効率の観点からは、練置き時間を5分以内にするのが好ましく、練置き時間を設けないのがより好ましい。なお、練置き時間は、水ガラス及び酸の混合後、ポリ塩化アルミニウムを添加するまでの時間をいう。水ガラス及び酸の混合液に添加するポリ塩化アルミニウムPACの一般式は、Al2OHnCl6nmであり、1≦n≦5、m≦10、塩基度=n/6×10045~65である。ポリ塩化アルミニウムの添加は、例えば、注入管に通す前の混合液に対して行っても、注入管を通る混合液に対して行っても、注入管の先端部で混合液と合流させることによってもよい。ポリ塩化アルミニウムは、例えば、Al2O3換算で10~11の水溶液として添加することができる。次に、水ガラスのモル比[SiO2/Na2O]に基づいて注入材のゲルタイムを調節できることを明らかにする実施例を説明する。水ガラス及び75硫酸を混合し、ポリ塩化アルミニウムを添加して注入材を得るにあたって、水ガラスのモル比や混合割合、練置き時間、ポリ塩化アルミニウムの添加量等を、表1に示すように変化させて、各試験例における注入材のゲルタイムを測定した。結果も表1に示した。また、一部の試験例について、材令1日σ1及び材令7日σ7における一軸強度を測定した。この結果は、表2に示した。なお、使用した水ガラスは、JIS3号水ガラスSiO228.5重量、Na2O9.3重量、モル比3.2、5号水ガラスSiO225.5重量、Na2O7.1重量、モル比3.7、4号水ガラスSiO224.0重量、Na2O6.2重量、モル比4.0、特殊水ガラスSiO218.2重量、Na2O4.2重量、モル比4.5である。また。使用したポリ塩化アルミニウムは、水道用ポリ塩化アルミニウム溶液Al2O310.0重量、塩基度54.6重量である。表1から明らかなように、水ガラスのモル比に基づけば、ポリ塩化アルミニウムの添加量や練置き時間に基づくことなく注入材のゲルタイムを調節することができることが分かる。また、試験例8及び9、試験例13及び14、並びに試験例18及び19の各対比から、モル比4.5以上の水ガラスを使用すれば、モル比4の水ガラスを使用し、練置き時間を30分とするよりもゲルタイムを短くできることが分かる。さらに、表2から明らかなように、ポリ塩化アルミニウムを添加すると、特に初期強度が十分に高くなることが分かる。